(57)【要約】  本発明は、いくつかのガラス板を含むガラスパケット（２）を有するサッシ異形材であって、ガラスパケット（２）の支持面全体の下でサッシ異形材に実質的に取り付けられる、プラスチックで作られた補強要素（３）を有しているサッシ異形材に関する。補強要素（３）とガラスパケット（２）との間において、粘着性のある接続が複数の接着要素（４）によって提供される。
2021532290.tif 000002
【特許請求の範囲】
【請求項１】
複数のガラス板を含むガラスパケット（２）を有するサッシ異形材であって、
ポリマーから構成され、かつ本質的に前記サッシ異形材上の前記ガラスパケット（２）の接触エリア全体の下に取り付けられる補強要素（３）を有しており、
前記補強要素（３）と前記ガラスパケット（２）との間の物質対物質接合は、少なくとも２つの接着要素（４）によって提供され、かつ
前記接着要素（４）は、２３℃及び５０％相対大気湿度で、少なくとも１００Ｎ／ｍｍ２のＩＳＯ３７に準拠した弾性率を有することを特徴とする、
サッシ異形材。
【請求項２】
前記補強要素（３）は、前記補強要素の一部が前記ガラスパケット（２）の表側に配置され、かつ前記補強要素の別の部分が前記ガラスパケット（２）の下側に配置されるように角度を付けられていることを特徴とする、請求項１に記載のサッシ異形材。
【請求項３】
前記補強要素（３）は、前記接着要素に接合された側において、特に金属又はＰＶＣから構成された接着促進材料でコーティングされていることを特徴とする、請求項１又は２に記載のサッシ異形材。
【請求項４】
前記ガラスパケット（２）と前記補強要素（３）との間で後側の縁の領域に配置される接着要素（４）を有することを特徴とする、請求項１〜３のいずれか一項に記載のサッシ異形材。
【請求項５】
前記ガラスパケット（２）と前記補強要素（３）との間で表側の縁の領域において、好ましくは前記ガラスパケットの前記表側に配置される接着要素（４）を有することを特徴とする、請求項１〜４のいずれか一項に記載のサッシ異形材。
【請求項６】
前記補強要素（３）は、熱可塑性ポリマー、好ましくはポリエステル、特に好ましくはポリブチレンテレフタレート、ポリエチレンテレフタレート及びそれらの混合物を含むことを特徴とする、請求項１〜５のいずれか一項に記載のサッシ異形材。
【請求項７】
前記補強要素（３）は、補強のための繊維、好ましくはガラス繊維をさらに含有することを特徴とする、請求項６に記載のサッシ異形材。
【請求項８】
前記補強要素（３）は、１０〜６０重量％、好ましくは２０〜６０重量％、特に好ましくは４０〜５５重量％の割合の繊維を含有することを特徴とする、請求項７に記載のサッシ異形材。
【請求項９】
前記補強要素（３）中の前記熱可塑性ポリマーは、好ましくは、前記熱可塑性ポリマーと異なるポリマー、より好ましくはＰＶＣでできた外層を有することを特徴とする、請求項６〜８のいずれか一項に記載のサッシ異形材。
【請求項１０】
前記接着要素（４）は、フリーラジカルで硬化可能な二成分（メタ）アクリレート接着組成物に基づくことを特徴とする、請求項１〜９のいずれか一項に記載のサッシ異形材。
【請求項１１】
前記接着要素（４）は、２３℃及び５０％相対大気湿度で、少なくとも１６０Ｎ／ｍｍ２、より好ましくは少なくとも２００Ｎ／ｍｍ２及び／又は２０００Ｎ／ｍｍ２以下、好ましくは１５００Ｎ／ｍｍ２以下の、ＩＳＯ３７に準拠した弾性率を有することを特徴とする、請求項１〜１０のいずれか一項に記載のサッシ異形材。
【請求項１２】
前記ガラスパケット（２）は、少なくとも３つのガラス層（５）を有することを特徴とする、請求項１〜１１のいずれか一項に記載のサッシ異形材。
【請求項１３】
前記補強要素（３）は、前記接着要素を介して前記ガラスパケット（２）に直接接合し、かつ任意選択的に、前記ガラスパケット（２）の方向において前記補強要素（３）に隣接する中空空間があることを特徴とする、請求項１〜１２のいずれか一項に記載のサッシ異形材。
【請求項１４】
以下の工程を含む、サッシ異形材、好ましくは、請求項１〜１３のいずれか一項に記載のサッシ異形材を製造するための方法：
−  中空異形材を提供すること、
−  前記中空異形材に補強要素（３）を取り付けること、
−  前記補強要素（３）に複数の接着要素（４）を取り付けること、ここで、前記接着要素（４）は、２３℃及び５０％相対大気湿度で、少なくとも１００Ｎ／ｍｍ２のＩＳＯ３７に準拠した弾性率を有する、及び
−  前記複数の接着要素（４）をガラスパケット（２）と接触させて、前記接着要素（４）を介した前記補強要素（３）と前記ガラスパケット（２）との間の物質対物質接合を形成すること。
【請求項１５】
サッシ異形材の曲げ強度を改善するための、接着要素（４）と補強要素（３）との組み合わせの使用であって、
ガラスパケット（２）は、前記サッシ異形材に配置された前記補強要素（３）に前記接着要素（４）を介して物質対物質結合によって接合しており、かつ前記接着要素（４）は、２３℃及び５０％相対大気湿度で、少なくとも１００Ｎ／ｍｍ２のＩＳＯ３７に準拠した弾性率を有する、
使用。
【発明の詳細な説明】
【技術分野】
【０００１】
本発明は、ガラスパケットを有するサッシ異形材であって、ポリマーから構成され、且つ本質的にガラスパケットの接触エリア全体の下に取り付けられる補強要素を有し、及び補強要素とガラスパケットとの間の物質対物質接合は、接着要素によって提供される、サッシ異形材に関する。本発明は、そのようなサッシ異形材を製造するための方法と、サッシ異形材の曲げ強度を改善するための、接着要素と補強要素との組み合わせの使用とにさらに関する。
【背景技術】
【０００２】
サッシ異形材、特に押出し熱可塑性ポリマーから作られたマルチチャンバ中空異形材の形態の異形材は、窓又はドア枠異形材としてよく使用される。最新の窓システムでは、しばらくの間、断熱特性の所望の改善のためにより複数のグレージングに向かう傾向があり、今日では３重グレージングが標準であり、４重グレージングも珍しくない。結果として、そのような窓及びドアは、複数のガラス層のために比較的重く、且つ幅がある。
【０００３】
しかしながら、軽量化及び断熱効果の向上を目的とした中空異形材構造により、このような異形材は、曲げ力の影響を受けやすくなっており、その結果、異形材は、歪んだり損傷したりする可能性がある。
【０００４】
断熱効果を著しく損なうことなく、このような中空異形材の曲げ強度を向上させるために、国際公開第２００９／０９８０６８Ａ１号パンフレットにおいて、外側異形材（すなわちファサードに接合されている異形材の部分）及び内側異形材（すなわちガラスに接合されている異形材の部分）において、中空異形材に垂直に（すなわち取り付けられた状態において視認可能な前及び後側に平行に）配置された補強要素を設けることが提案されている。
【０００５】
複数のグレージング、特に３重又は４重のグレージングの場合、特定の問題は、上から中空異形材に作用し、中空異形材の垂直変形につながる可能性があるガラスパケットの重さである。この問題は、国際公開第２００９／０９８０６８Ａ１号パンフレットに記載されている補強要素によって完全に満足のいくように解決されたわけではない。
【０００６】
独国特許出願公開第１０２０１４０１４６５８号明細書は、ガラスパケットと、その下に取り付けられた補強要素とを含む窓の補強異形材を開示している。補強要素は、接着ストリップによってガラスパケットに接合される。
【０００７】
独国特許出願公開第３５４３５２４Ａ１号明細書は、ガラスパケットと、その下に取り付けられ、シリコーン又はブチル接着剤ボンディングによってガラスパケットに固定されたガラスブロックフレームとを有するサッシ異形材を開示している。ここで、シリコーン接着剤によるボンディングが部屋側のシールを形成し、ブチル接着剤によるボンディングが天候側のシールを提供する。このような接着剤は、一般に、比較的柔らかく、１０ＭＰａ未満の弾性率を有する。
【発明の概要】
【発明が解決しようとする課題】
【０００８】
したがって、本発明の目的は、既知のシステムと比較して、外力の作用下で曲げ剛性が改善されたドア及び窓システムのためのサッシ異形材を提案することであった。
【課題を解決するための手段】
【０００９】
第１の態様によれば、本発明は、複数のガラス板を含むガラスパケットを有するサッシ異形材であって、
ポリマーから構成され、かつ本質的にサッシ異形材上のガラスパケットの接触エリア全体の下に取り付けられる補強要素を有しており、
補強要素とガラスパケットとの間の物質対物質接合は、少なくとも２つの接着要素によって提供され、かつ
接着要素は、２３℃及び５０％相対大気湿度で、少なくとも１００Ｎ／ｍｍ２のＩＳＯ３７に準拠した弾性率を有することを特徴とする、
サッシ異形材を提供する。
【００１０】
本発明に関連して、「ガラスパケット」は、互いに重ねて配置され、且つスペーサによって互いに分離することができる複数のガラス板である。ガラスパケットにおいて、ガラスパケット内の１枚のガラス板の、別のガラス板に対する水平の動きが不可能であるように、ガラス板は、重ねた状態で一般に固定される。
【００１１】
本発明に関連して、「サッシ異形材」は、ガラスパケットと接触している異形材の部分である。ここで、「サッシ異形材」という用語は、ガラスパケットを取り囲む異形材全体だけでなく、その一部、例えば異形材の上部又は下部又は側部も包含する。
【００１２】
接触エリアは、本発明の目的のために、ガラスパケットがその広がり方向（すなわちその厚さ方向ではない）においてサッシ異形材と接触している領域のみを指定する。
【００１３】
本発明の目的のために、「本質的に完全に」は、サッシ異形材の補強要素がサッシ異形材のガラスパケットの接触エリアの少なくとも７０％、好ましくは少なくとも８０％、さらにより好ましくは少なくとも９０％を覆うことを意味する。ここで、ガラスパケットは、前側又は後側において突出できるため、この領域においてガラスパケットとサッシ異形材との間に補強要素が配置されない。しかしながら、補強要素が異形材の端部にないこと、又は補強要素が不連続であり、補強要素の個々のセクション間にギャップがあること、又は補強要素がガラスパケットとサッシ異形材との間に中空の空間を形成する穴を有することも可能である。
【００１４】
本発明の目的のために、補強要素がガラスパケットの接触エリア全体の領域に取り付けられる場合に好ましい。さらに、補強要素は、ガラスパケットの接触エリアよりも大きい広がりを有し、それによりガラスパケットに対して張り出した部分を形成することが好ましい。
【００１５】
本発明の目的のために、補強要素が、補強要素の一部がガラスパケットの表側又は後側に配置され、及び補強要素の別の部分がガラスパケットの下側に配置されるように角度が付けられる場合も好ましい。補強要素が、補強要素の一部がガラスパケットの表側に配置され、及び補強要素の別の部分がガラスパケットの下側に配置されるように角度が付けられる場合もさらに好ましい。この場合、角度は、有利には約９０°である。
【００１６】
角度の付いた補強要素は、特に好ましくは、Ｌ字形であり、すなわち補強要素の一方のエリアが他方のエリアよりも大きい。この目的のために、大きい方のエリアがガラスパケットの下に配置され、及び小さい方のエリアがガラスパケットの表側又は後側、好ましくは表側に配置されることも好ましい。このような構造では、サッシ異形材に対して縦方向及び横方向の両方で好ましい剛性がサッシ要素に見出される。
【００１７】
ガラスパケットの「表側」は、ここで、外側異形材のビードに対して向けられた窓の側であり、ガラスパケットの「後側」は、このビードの反対の側である。
【００１８】
本発明によるサッシ異形材では、補強要素とガラスパケットとの間に少なくとも２つの接着要素が設けられている。このようにして、接着要素を１つのみ使用する場合と比較して、同等の安定性を維持しながら材料の使用量を減らすことができる。
【００１９】
さらに、サッシ異形材の接着要素の１つがガラスパケットと補強要素との間で後側の縁の領域に配置されることが好ましい。この場合、接着要素は、ガラスパケットの下側に配置される。サッシ異形材の接着要素の１つがガラスパケットと補強要素との間で表側の縁の領域に配置される、接着要素を有する場合も同様に好ましい。この場合、接着要素がガラスパケットの表側に配置されることが特に有利である。接着要素の１つがガラスパケットと補強要素との間で後側の縁の領域に配置され、及び接着要素の１つがガラスパケットと補強要素との間で表側の縁の領域に配置される、少なくとも２つの接着要素を有するサッシ異形材が最も好ましい。
【００２０】
補強要素に関して、本発明は、いかなる特定の限定も受けないが、ただし、補強要素の材料の曲げ強度が、サッシ異形材の中空異形材が作られる材料の曲げ強度よりも高くなければならないことを条件とする。したがって、補強要素は、原則として任意の熱可塑的に加工可能なポリマーで作ることができる。そのような熱可塑的に加工可能なポリマーは、それ自体当業者に知られており、先行技術において多くの場合に記載されてきた。
【００２１】
特に、ポリアミド、特にポリアミド−６及びポリアミド−６．６など、熱可塑性の部分的に結晶性又は非晶質のポリマー、ポリエチレンテレフタレート及びポリブチレンテレフタレート、ポリオキシメチレン、ポリスルホン又はポリエーテルスルホン、またポリフェニレンスルフィド、ポリエチレン、ポリプロピレン、ポリ塩化ビニル又はスチレンポリマー及びコポリマー、例えばアクリロニトリル−ブタジエン−スチレンが補強要素の製造に適している。特に適したポリマーは、ポリエチレンテレフタレート、ポリブチレンテレフタレート及びそれらの混合物である。
【００２２】
言及されたポリマーは、純粋な形態において又は当業者に知られている従来のポリマー助剤との混合物として使用することができる。好ましい実施形態では、繊維状又は粒子状のフィラーを提供された熱可塑性ポリマーが使用される。適切なフィラーは、ガラス繊維、ガラス球、鉱物フィラー又はナノ粒子である。特に、熱可塑性ポリマーは、ガラス繊維で補強される。ガラス繊維で補強された熱可塑性ポリマーは、典型的には、１０〜６０重量％、好ましくは２０〜６０重量％、特に好ましくは４０〜５５重量％のガラス繊維を含有する。ここで、重量パーセントは、熱可塑性ポリマーとガラス繊維との総重量に基づく。特に適切なガラス繊維は、１μｍ〜１ｃｍの範囲、好ましくは１０μｍ〜６００μｍの範囲、特に好ましくは３０μｍ〜３００μｍの範囲の長さを有する。その構成要素において、好ましいガラス繊維の平均長さ対直径比は、１００：１、好ましくは５０：１、特に好ましくは３０：１の範囲である。
【００２３】
補強要素を製造するための好ましい熱可塑性ポリマーは、＞３，０００Ｎ／ｍｍ２、好ましくは＞１０，０００Ｎ／ｍｍ２の、２３℃における試験標準ＩＳＯ５２７−１／−２に準拠した弾性率、＞５０℃、好ましくは＞１００℃、特に好ましくは＞１５０℃の軟化温度及び２３℃で測定された場合の＜６・１０−５Ｋ−１、好ましくは＜５・１０−５Ｋ−１、最も好ましくは＜４・１０−５Ｋ−１の熱膨張係数を有する。
【００２４】
補強要素は、非常に特に好ましくは、ポリブチレンテレフタレート又はポリエチレンテレフタレートとポリブチレンテレフタレートとの混合物であり、且つ１０〜６０重量％、好ましくは２０〜６０重量％、特に好ましくは４０〜５５重量％のガラス繊維を含有する熱可塑性ポリマーから製造され、ここで、重量パーセントは、熱可塑性ポリマーとガラス繊維との総重量に基づいており、ガラス繊維は、１μｍ〜１ｃｍの範囲、好ましくは１０μｍ〜６００μｍの範囲、特に好ましくは３０μｍ〜３００μｍの範囲の長さを有し、その構成要素において、１００：１、好ましくは５０：１、特に好ましくは３０：１の範囲のその領域における平均長さ対直径比を有し、２３℃において＞３，０００Ｎ／ｍｍ２、好ましくは＞１０，０００Ｎ／ｍｍ２の弾性率と、＞５０℃、好ましくは＞１００℃、特に好ましくは＞１５０℃の軟化温度と、＜６・１０−５Ｋ−１、好ましくは＜５・１０−５Ｋ−１、最も好ましくは＜４・１０−５Ｋ−１の膨張係数とを有する。このような材料で作られた補強要素は、曲げ荷重下のガラス中の応力が、ガラス板によって耐えることができる測定値を超えないこと、したがってガラスの割れが防止されることを適切な方法で保証することを可能にする。
【００２５】
補強要素は、前述の材料のみから形成することができるが、それは、例えば、好ましくは熱可塑性ポリマーと異なるポリマーから形成された外層を有することもできる。特に適した外層材料は、例えば、ＰＶＣ（ポリ塩化ビニル）である。さらに、接着要素と接合する補強要素の側を、接着要素と補強要素の材料との間の接着性を改善する材料でコーティングすることが可能である。補強要素が、例えば、ガラス繊維含有量の高い材料で作られている場合、そのような材料に直接塗布された接着剤の接着性が不利に損なわれる可能性がある。この不利点は、望ましい方法で補強要素に接着すると共に、接着要素との良好な付着を形成することができる材料によって補うことができる。
【００２６】
そのような接着促進材料は、原則として、補強材料と接着要素との間の良好な接着性を仲介する任意の材料であり得る。この目的に特に適した接着促進材料は、例えば、ポリ塩化ビニル（ＰＶＣ）である。したがって、補強要素、特に１０〜６０重量％、好ましくは２０〜６０重量％のガラス繊維の割合を含有するポリブチレンテレフタレート又はポリエチレンテレフタレートとポリブチレンテレフタレートとの混合物の形態の熱可塑性ポリマーで作られた補強要素は、一実施形態において、接着要素と接触する側において、特に０．２〜２ｍｍ、好ましくは０．５〜１ｍｍの範囲の厚さのＰＶＣの層でコーティングされる。そのような補強要素は、例えば、共押出しプロセスによって有利に製造することができる。代替として、補強要素は、接着促進層としての金属層を有することができ、これは、接着要素と接触する補強要素の側において、例えばＰＶＤ又は他のコーティングプロセスによって適用される。
【００２７】
本発明の目的のために、接着要素は、補強要素に対するガラスパケットの安定した接合のために使用可能であり、且つ硬化状態において少なくとも１００Ｎ／ｍｍ２の、（２３℃及び５０％相対大気湿度における）ＩＳＯ３７に準拠した弾性率を有する任意の適切な接着材料に基づくことができる。
【００２８】
したがって、単一成分及び多成分の両方の接着剤組成物が接着要素に可能である。本発明との関連において、二成分接着剤組成物、特にフリーラジカルで硬化可能な二成分（メタ）アクリレート接着剤組成物が特に好ましい。そのような適切な接着剤組成物は、例えば、国際公開第０２／７０６２０号パンフレットに記載されている。特に、その組成物は、テトラヒドロフルフリル（メタ）アクリレート又はメチル（メタ）アクリレートに基づく組成物である。この種の適切な接着剤は、例えば、Ｓｉｋａ  Ｓｃｈｗｅｉｚ  ＡＧからＳｉｋａＦａｓｔ（登録商標）の商品名で市販されている。さらなる適切な例示的な接着剤は、ＳｉｋａＰｏｗｅｒ（登録商標）及びＳｉｋａＦｏｒｃｅ（登録商標）の商品名で市販されている。
【００２９】
さらに、硬化状態において、少なくとも１６０Ｎ／ｍｍ２、好ましくは少なくとも２００Ｎ／ｍｍ２及び／又は２０００Ｎ／ｍｍ２以下、好ましくは１５００Ｎ／ｍｍ２以下の、（２３℃及び５０％相対大気湿度における）ＩＳＯ３７に準拠した弾性率を有する材料が接着要素に好ましい。さらに、少なくとも６０の、ＤＩＮ  ５３５０５に準拠したショアＡ硬度が接着要素に適切であると示唆することができ、少なくとも７０が好ましいと示唆することができ、少なくとも８０がより好ましいと示唆することができる。これらの特性の結果として、１つ又は複数の接着要素は、補強要素と組み合わせて、サッシ異形材に極めて有利な曲げ剛性を与える好ましい剛性を有する。他方では、これらの仕様は、温度変動の場合、例えば輸送中、接着剤及びガラスの異なる膨張挙動の結果として生じる応力が減少され、ガラスに亀裂を生じない程度に接着要素が十分に柔軟であることを保証する。
【００３０】
本発明の目的のために、比較的高い重量を有するガラスパケットを特に使用することもできる。したがって、少なくとも３つのガラス層、より好ましくは３又は４つのガラス層を有するガラスパケットが好ましい。
【００３１】
上記によれば、補強要素は、接着要素を介してガラスパケットに物質対物質ボンディングによって接合されている。ここで、補強要素がこの接合において接着材料に直接接合されて接触すること、すなわち補強要素と接着材料との間において、サッシ要素の中空異形材の材料などの他の材料が存在しないことが好ましい。接着要素は、複数の接着要素の形態であるため、接着要素で覆われていない領域に中空の空間が形成される可能性がある。
【００３２】
上記の補強要素に加えて、サッシ異形材は、さらなる補強要素を含有することができる。例えば、国際公開第２００９／０９８０６８Ａ１号パンフレットの図５に示されるように、外側又はサッシ異形材内において、サッシ異形材の表側又は後側の領域に配置されたさらなる補強要素が存在することが考えられる。同様に、１つ又は複数の補強要素が、サッシ異形材が挿入される外側異形材内に配置されることが可能である。この場合、国際公開第２００９／０９８０６８Ａ１号パンフレットの図１〜４に示されるように、１つ又は複数の補強要素が外側異形材を通して長手方向に延びることが好ましい。ここで、追加の１つ又は複数の補強要素は、垂直に又は傾斜させて異形材に一体化することもできる。
【００３３】
追加の補強要素が作られる材料は、サッシ異形材の補強要素が作られる材料と同じ又は異なる材料であり得るが、この補強要素と追加の補強要素とは、同じ材料から作られることが好ましい。
【００３４】
本発明のさらなる態様は、好ましくは、請求項１〜１３のいずれかに記載のサッシ異形材を製造するための方法であって、
−  中空異形材を提供するステップ、
−  中空異形材に補強要素を取り付けるステップ、
−  補強要素に複数の接着要素を取り付けるステップであって、接着要素（４）は、少なくとも１００Ｎ／ｍｍ２の、（２３℃及び５０％相対大気湿度における）ＩＳＯ３７に準拠した弾性率を有する、ステップ、及び
−  複数の接着要素をガラスパケットと接触させて、接着要素を介した補強要素とガラスパケットとの間の物質対物質接合を形成するステップ
を含む方法に関する。
【００３５】
ここで、ガラスパケットと補強要素との接合が方法の最後に行われることを除いて、ステップの順序は、重要ではない。しかしながら、この場合、中空異形材及び補強要素は、例えば、共押出しによって１つのステップで製造することができるため、中空異形材への補強要素の取り付けは、製造方法の初期の段階で実行することが好ましい。
【００３６】
さらに別の態様は、サッシ異形材の曲げ強度を改善するための、接着要素と補強要素との組み合わせの使用であって、ガラスパケットは、サッシ異形材に配置された補強要素に接着要素を介して物質対物質ボンディングによって接合され、及び接着要素（４）は、少なくとも１００Ｎ／ｍｍ２の、（２３℃及び５０％相対大気湿度における）ＩＳＯ３７に準拠した弾性率を有する、使用に関する。
【図面の簡単な説明】
【００３７】
【図１】本発明によるサッシ異形材を概略的に示す。
【発明を実施するための形態】
【００３８】
サッシ異形材１は、補強要素３を有する中空異形材を含み、補強要素３の上において、３枚のガラス板５を有するガラスパケット２が配置されている。２つの接着要素４がガラスパケット間に取り付けられ、ガラスパケット２は、これらを介して補強要素３に接合される。これらの接着要素４間の領域において、ガラスパケット２と補強要素３との間に小さい中空の空間がある。サッシ異形材は、補強要素（図示せず）を同様に含有する外側異形材に接合することができる。
【００３９】
以下では、実用的な実施例を用いて本発明をより詳細に説明するが、これらは、本特許出願の保護の範囲を限定するものとして解釈すべきでない。
【実施例】
【００４０】
ＰＶＣサッシ、ガラスパケット、Ｕｌｔｒａｄｕｒ製の補強要素及び様々な接着剤からなる様々なガラスサッシの曲げ剛性を、有限要素モデル（ＦＥＭ）を使用して計算した。基準サッシのための基準として、約２ＭＰａの（硬化状態における）弾性率を有する典型的なシリコーン接着剤を有する構造を使用した。本発明によるサッシ異形材について、約１００ＭＰａの（硬化状態における）弾性率を有する硬い接着剤又は１０００ＭＰａの弾性率を有する接着剤のいずれかを基準として使用した。図１に示すように、接着剤は、ガラスパケットに取り付ける必要がある。
【００４１】
具体的には、計算は、以下の構造に基づいている。
ガラス板の寸法：２．０×１．０ｍ
２枚の外側ガラス板の厚さ：それぞれ４ｍｍ
３重ガラスパケットの距離：４ｍｍガラス＋１６ｍｍ空気＋４ｍｍガラス＋１６ｍｍ空気＋４ｍｍガラス
補強要素の厚さ：３ｍｍ、弾性率１４，０００ＭＰａ
接着剤の厚さ：３ｍｍ、幅４ｍｍ
【００４２】
ガラスサッシの保管中に各場合において、２５０Ｎの力で荷重をかけたときのガラスサッシの長辺及び短辺の中央のガラスサッシのたるみを、簡略化された有限要素モデルを使用して計算した。これらの計算の結果を以下の表１に示す。
【００４３】
【表１】
2021532290.tif 000003
【００４４】
計算は、複合材料の同じ構造で接着剤の弾性率が増加すると、力の導入点でのたるみの大幅な減少が確立されることを示す。
【図１】
2021532290.tif 000004
【国際調査報告】
2021532290.tif 000005
2021532290.tif 000006
2021532290.tif 000007
2021532290.tif 000008